(57)【特許請求の範囲】
【請求項１】
表面にＡｌＮ層が形成されたアルミナ基板であって、かつ炭素含有相を含み、前記炭素含有相が（ＡｌＮ）ｘ（Ａｌ４Ｃ３）ｙで示される組成であることを特徴とするアルミナ基板。ここでｘおよびｙは０を含まない正数である。
【請求項２】
前記炭素含有相がＡｌ５Ｃ３Ｎで示される組成であることを特徴とする請求項１に記載のアルミナ基板。
【請求項３】
前記ＡｌＮ層の厚さが０．０２μｍから１００μｍであることを特徴とする請求項１または２に記載のアルミナ基板。
【請求項４】
前記アルミナ基板はサファイアであることを特徴とする請求項１〜３いずれか一項に記載のアルミナ基板。
【請求項５】
前記ＡｌＮ層の基板主面に対する面方位は、基板主面の面方位と一致していることを特徴とする請求項４に記載のアルミナ基板。
【発明の詳細な説明】
【技術分野】
【０００１】
本発明は、主面に窒化アルミニウム層を配置したアルミナ基板に関する。
【背景技術】
【０００２】
本発明においては、α−アルミナ（Ａｌ２Ｏ３）単結晶（以下サファイアと呼ぶ）で作成された基板をサファイア基板と呼び、多結晶質のアルミナ（Ａｌ２Ｏ３）で作成された基板を多結晶アルミナ基板と呼ぶ。サファイア基板および多結晶アルミナ基板を合わせてアルミナ基板と呼ぶ。
【０００３】
窒化ガリウム（ＧａＮ）、窒化アルミニウム（ＡｌＮ）、窒化アルミニウム・ガリウム（ＡｌＧａＮ）等のIII族窒化物半導体よりなる結晶層は、青色帯〜紫外帯の短波長光を発する発光ダイオードやレーザーダイオード等の発光デバイスおよびパワートランジスタを構成する機能層として注目されている。またＡｌＮは高熱伝導性を活かした放熱材としても期待される材料である。
【０００４】
これらの結晶層は、サファイアやＳｉＣ単結晶等の基板上に、分子線エピタキシャル法または有機金属気相成長法等の気相成長手段を用いて多層の薄膜を堆積させる方法が提案されている。しかしながら、基板材料とこれらの半導体結晶の、格子定数および熱膨張係数の不整合に起因して、成膜プロセスにおいて高密度の欠陥や歪が導入され、半導体素子のエネルギー効率の低下・素子寿命の短縮、特性不良、ワレによる歩留低下をもたらす。
【０００５】
上記課題を解決する手段として、格子整合性に優れる同種材料基板、例えば、Ａｌを多く含有するＡｌＧａＮ結晶層に対しては、サファイアやＳｉＣ単結晶等の基板上に昇華法、ハライド気相成長法（ＨＶＰＥ）等の気相成長法、あるいはフラックス法を用いてＡｌＮ結晶を得る方法が数多く研究されている。また得られたＡｌＮ結晶はサファイアやＳｉＣ単結晶等の基板を研磨等により除去し、自立基板とした上で、ＡｌＧａＮ結晶層を積層することが望ましいとされている。そのためＡｌＮ結晶は望ましくは１００μｍ以上の厚さまで成長させる必要があるが、異種基板上での成長のため、内部歪が蓄積され、欠陥、ワレあるいはソリを引き起こしてしまうため様々な対策が検討されている。
【０００６】
その一つとして、前記自立基板上に再度AlN単結晶を成長させる方法が提案されている。この方法によると品質向上は期待できるが、工程が複雑となりコスト上昇を引き起こし、産業上の利用価値が低減してしまうという欠点がある。
【０００７】
また別の手段として、特許文献１では、サファイア基板表面を窒化処理することにより、サファイア基板表面にＡｌＮ層を作成する方法が開示されている。この方法では、Ｎ２−ＣＯ混合ガス組成を調整しながらサファイア基板とグラファイトが配置された熱処理部に導入し１６７５℃で熱処理することにより、５〜２０ｎｍのＡｌＮ層が得られており、サファイア基板とＡｌＮ単結晶膜との間の結晶格子の不整合が転位層によって緩和され、従来のＡｌＮ単結晶膜には不可避であった貫通転位の発生が抑制されているとのことである。
【先行技術文献】
【特許文献】
【０００８】
【特許文献１】特開２００６−２１３５８６号公報
【発明の概要】
【発明が解決しようとする課題】
【０００９】
前記サファイア基板表面の窒化処理では、格子不整合を転位層によって緩和しているが、転位層の制御は困難である。またAlNの層厚が５〜２０ｎｍと薄いため、テンプレート基板としてその上に昇華法、ＨＶＰＥ法あるいはフラックス法にてＡｌＮ結晶を育成する場合、その育成において基となるサファイア基板の格子不整合、熱膨張係数差といった影響を受けやすく、たとえ転位層にて格子不整合や熱膨張係数差欠陥、歪等が緩和されるとしても十分にソリが低減できるとは言えない。
【００１０】
本発明の課題は、ソリを低減したAlN層が形成されたアルミナ基板を提供することを目的とする。
【課題を解決するための手段】
【００１１】
本発明は、かかる課題を解決するためになされたもので、アルミナ基板であって、アルミナ基板表面にはＡｌＮ層が形成されており、かつ炭素含有相を含む。AlN層内部および／またはアルミナとの界面に炭素含有相を含むことにより格子不整合等に起因する応力を炭素含有相に集中し、AlN層における応力およびソリを低減することができるという効果がある。
【００１２】
本発明の望ましい態様としては、炭素含有相が（ＡｌＮ）ｘ（Ａｌ４Ｃ３）ｙで示される組成であることが好ましい。ここでｘおよびｙは０を含まない正数である。更に好ましくは炭素含有相がＡｌ５Ｃ３Ｎで示される組成である。AlN層内部および／またはアルミナとの界面に炭素含有相を含むことにより格子不整合等に起因する応力を炭素含有相に集中し、AlN層における応力およびソリを低減することができるという効果を顕著に出現することができる。
【００１３】
本発明の望ましい態様としては、ＡｌＮ層の厚さが０．０２μｍから１００μｍであることが好ましい。これによりソリの低減効果をより顕著に出現することができる。
【００１４】
本発明の望ましい態様としては、基板はサファイアであることが好ましい。これにより発光デバイスやパワートランジスタ等単結晶基板上に半導体層を積層するデバイスに有用な基板材を提供することができる。
【００１５】
本発明の望ましい態様としては、ＡｌＮ層および炭素含有相の基板主面に対する面方位は、基板主面の面方位と一致していることが好ましい。これにより、発光デバイスやパワートランジスタ等単結晶基板上に半導体層を積層するデバイス作成のコストを低減することができる。
【発明の効果】
【００１６】
本発明によるとソリを低減したAlN層が形成されたアルミナ基板を提供することができる。
【図面の簡単な説明】
【００１７】
【図１】図１は本発明の実施形態の一例を模式的に示したもので、炭素含有相が層状に形成されている場合を示す。（ａ）はアルミナ基板とＡｌＮ層の界面に形成された場合、（ｂ）はＡｌＮ層内部に形成された場合、および（ｃ）は最表面に形成された場合を示す。
【図２】図２は本発明の実施形態の一例を模式的に示したもので、炭素含有相が領域状に形成されている場合を示す。（ａ）はアルミナ基板とＡｌＮ層の界面に形成された場合、（ｂ）はＡｌＮ層内部に形成された場合、および（ｃ）は最表面に形成された場合を示す。
【図３】図３は本発明の実施形態の一例のフローを模式的に示したものである。
【図４】図４は窒化処理時の加熱部を模式的に示したものである。
【図５】図５は実施例５における窒化処理基板１０とカーボン１１および希土類原料１４の配置の関係を示した平面図である。
【図６】図６は本実施形態のアルミナ基板の曲率半径を測定法を模式的に示した図であり、（ａ）は基準となる１回目の測定系を、（ｂ）は照射位置を移動した後の光学測定系を示す。
【発明を実施するための形態】
【００１８】
本実施形態はサファイアやアルミナ基板を窒化処理し、基板表面にAlN層を形成させたものを、各種基板材として利用することを意図したものであるが、完全性の高いAlN層を形成するのではなく、むしろいわば完全性の低いAlN層を積極的に導入することにより、基板としての有用性を高めることに着想したものである。組成や結晶構造の異なる基板の上に単結晶を形成する場合、格子定数や熱膨張係数が異なるため、歪の発生は不可避である。また歪に誘導され、欠陥、ソリおよびクラックが往々にして発生する。発明者らは、下地基板であるアルミナやサファイアの影響を緩和する機能を持たせ、かつ基板の上に形成する単結晶の成長の妨げとならないものを検討してきた。その結果、ＡｌＮ層が形成されたアルミナ基板において、炭素含有相も同時に形成することにより格子不整合や熱膨張係数差に起因するソリを低減できることを見出し、発明を完成させるに至った。  
【００１９】
本発明の実施形態例を図１および図２を用いて説明する。図１は炭素含有相が層状に配置された構造を示し、図１（ａ）は層状の炭素含有相３１が窒化されていないアルミナ基板３３とアルミナ基板上に形成されたＡｌＮ層３０の界面に配置されている例である。また図１（ｂ）は層状の炭素含有相３１がＡｌＮ層３０の内部に配置されている例であり、図１（ｃ）は層状の炭素含有相３１がＡｌＮ層３０の上部表面に配置されている例である。図１（ａ）および図１（ｂ）では、層状の炭素含有相３１がＡｌＮ層３０の内部または窒化されていないアルミナ基板３３とアルミナ基板上に形成されたＡｌＮ層３０の界面に配置されていることが特徴である。後述するように、このような構造をとることにより、アルミナ基板３３とＡｌＮ層３０の格子不整合および熱膨張係数差に起因する応力を層状の炭素含有相３１に集中させ、集中させた応力の分だけ、層状の炭素含有相３１より表面に近い側に位置するＡｌＮ層３０にかかる応力を減少させることができることとなる。同時にＡｌＮ層３０における歪、欠陥、ソリ、クラックおよびワレを低減することができる。図１（ｃ）は層状の炭素含有相３１が表面に配置されていることが特徴であり、炭素含有相の格子間隔はＡｌＮより大きく、またＧａＮやＩｎＮの格子間隔に近いため、ＧａＮ、ＡｌＧａＮ、ＩｎＮ、ＩｎＧａＮ等の形成用基板として用いた時に格子不整合を低減することができる。
【００２０】
図２は炭素含有相が領域状に配置された構造を示し、図２（ａ）は領域状の炭素含有相３２が窒化されていないアルミナ基板３３とアルミナ基板上に形成されたＡｌＮ層３０の界面に配置されている例である。また図２（ｂ）は領域状の炭素含有相３２がＡｌＮ層３０の内部に配置されている例であり、図２（ｃ）は領域状の炭素含有相３２が表面に配置されている例である。本実施形態では基板表面に対し略平行かつ連続的に炭素含有相が分布されている場合を層状とし、不連続に分布している場合は領域とした。図２（ａ）および図２（ｂ）では、領域状の炭素含有相３２がＡｌＮ層３０の内部または窒化されていないアルミナ基板３３とアルミナ基板上に形成されたＡｌＮ層３０の界面に配置されていることが特徴である。層状の炭素含有相の場合と同様に、アルミナ基板３３とＡｌＮ層３０の格子不整合および熱膨張係数差に起因する応力を領域状の炭素含有相３２に集中させることができ、集中させた応力の分だけ領域状の炭素含有相３２より表面に近い側に位置するＡｌＮ層３０にかかる応力を減少させることができることとなる。同時にＡｌＮ層３０における歪、欠陥、ソリ、クラックおよびワレを低減することができる。図２（ｃ）は領域状の炭素含有相３２が表面に配置されていることが特徴であり、層状の炭素含有相の場合と同様にＧａＮやＩｎＮの格子間隔に近いため、ＧａＮ、ＡｌＧａＮ、ＩｎＮ、ＩｎＧａＮ等の形成用基板として用いた時に格子不整合を低減することができる。更に、表面における領域状の炭素含有相３２とＡｌＮ層３０の比率をその上に育成するＧａＮ、ＡｌＧａＮ、ＩｎＮ、ＩｎＧａＮ等の格子間隔に合わせることにより、格子不整合を極めて小さくすることができる。
【００２１】
ここで炭素含有相３１、３２がＡｌＮ層３０の内部または窒化されていないアルミナ基板３３とアルミナ基板上に形成されたＡｌＮ層３０の界面に配置されている場合に炭素含有相３１、３２に応力が集中する理由を説明する。一般的に、格子間隔の異なる２種類の物質が結合する場合、格子不整合のため応力が発生する。また格子間隔が一致していても熱膨張係数が異なる場合、温度変動により格子間隔が異なってしまうため、やはり格子不整合を起こし応力が発生する。アルミナ基板に比べＡｌＮ結晶は大きな格子間隔をとり、炭素含有相は更に大きな格子間隔をとる。したがって図１（ａ）および図２（ａ）のように窒化されていないアルミナ基板３３とアルミナ基板上に形成されたＡｌＮ層３０の界面に配置されている場合は、まずアルミナ基板３３と炭素含有相３１、３２で形成する界面近傍に応力が発生し、更に炭素含有相３１、３２とAlN層３０の界面近傍にも応力が発生することになる。即ち炭素含有相３１、３２では二重の応力が発生するため単にアルミナ基板３３上にＡｌＮ層３０を形成したときにＡｌＮ層３０に発生する応力より大きな応力が炭素含有相３１、３２にかかることとなる。ＡｌＮ層３０はこの炭素含有相３１、３２に余剰に発生した応力の分だけアルミナ基板３３から受ける応力を相殺し、ソリが低減するのである。
【００２２】
本実施形態の一例である炭素含有相がAlN層内部、あるいはアルミナ基板との界面に配置したアルミナ基板を用いてＡｌＮ等の結晶育成を行った場合、育成中、あるいは冷却中に炭素含有相に応力が集中しクラックが発生することもある。その場合炭素含有相がクラックの起点となり、応力が緩和され、育成結晶への歪、欠陥、あるいはクラックの伝搬は低減できる。また炭素含有相に入ったクラックは横方向に伝搬し、育成結晶に致命的なダメージを与えることなく剥離を起こし、自立化することもある。  
【００２３】
炭素含有相が（ＡｌＮ）ｘ（Ａｌ４Ｃ３）ｙで示される組成である場合は特に効果的である。ここでｘ、ｙは正数である。Ａｌ５Ｃ３Ｎ相（Ｘ＝Ｙ＝１）のa軸の格子定数は０．３２８ｎｍ、Ａｌ6Ｃ３Ｎ2相（Ｘ＝２、Ｙ＝１）のa軸の格子定数は０．３２５ｎｍ、Ａｌ7Ｃ３Ｎ3相（Ｘ＝３、Ｙ＝１）のa軸の格子定数は０．３２３ｎｍ、Ａｌ8Ｃ３Ｎ4相（Ｘ＝４、Ｙ＝１）のa軸の格子定数は０．３２１ｎｍと、ＡｌＮの０．３１１ｎｍおよびＧａＮの０．３１９ｎｍより大きく、ＩｎＮの０．３５５ｎｍより小さい。したがってＧａＮ、ＡｌＧａＮ、ＩｎＮ、ＩｎＧａＮ等を積層する場合、最表面に（ＡｌＮ）ｘ（Ａｌ４Ｃ３）ｙを配置することにより、格子不整合を低減することができ、またｘ、ｙの比率および／または最表面におけるＡｌＮ層と（ＡｌＮ）ｘ（Ａｌ４Ｃ３）ｙ相との比率を調整することにより、本実施形態のアルミナ基板にＡｌＧａＮやＩｎＧａＮ等の混晶系の結晶を成長させる場合であっても格子不整合を大きくすることなく育成することができる。
【００２４】
Ａｌ５Ｃ３Ｎ相（Ｘ＝Ｙ＝１）は、ＡｌＮ層３０の内部または窒化されていないアルミナ基板３３とアルミナ基板上に形成されたＡｌＮ層３０の界面に配置されている場合の炭素含有相への応力の集中とＡｌＮ層の応力の緩和によるソリの低減に効果が高い。またＩｎＮとの混晶系結晶を本実施形態のアルミナ基板上に育成する上でも効果的な材料である。
【００２５】
ＡｌＮ層の層厚は０．０２μｍ以上１００μｍ以下、好ましくは０．０５μｍ以上１０μｍ以下、更に好ましくは０．０５μｍ以上１μｍ以下である。これによりソリを効果的に低減することができる。
【００２６】
サファイア基板を用いる場合は形成されるAlN層は基板主面の面方位と一致していることが望ましい。これにより発光デバイスやパワートランジスタ等単結晶基板上に半導体層を積層するデバイス作成のコストを低減することができる。
【００２７】
以下、本実施形態のアルミナ基板を実施するための形態について具体的に説明するが、本発明は以下の実施形態に限定されるものではない。
【００２８】
図３に、本実施形態のアルミナ基板の作成フローを例示する。主な工程として、ａ）希土類含有原料をアルミナ基板やサファイア基板に塗布する工程、ｂ）乾燥する工程、ｃ）塗布した基板を空気中で熱処理する工程、ｄ）窒化処理する工程からなる。またこの工程を繰り返し行っても良い。
【００２９】
基になるアルミナ基板として、サファイア基板、あるいは多結晶の焼結アルミナ基板を用い、希土類元素を含む原料を前記基板上に塗布する。塗布法としては、スピンコート法、噴霧法、蒸着法、スパッタ法等が例示されるが、それに限定されるものではない。ここでは最も簡便に塗布できるスピンコート法を用いて説明する。
【００３０】
スピンコート法では原料溶液を用いる必要があるため、原料として希土類硝酸塩のエタノール溶液および高純度化学研究所製の希土類ＭＯＤ溶液を用いた。ＭＯＤ溶液は当該希土類元素の有機塩を、キシレンを主体とした溶液に溶かしたものである。試料台にアルミナ基板を載せ、１０００〜３０００ｒｐｍに回転させた状態で原料溶液を塗布した。回転によりアルミナ基板上に原料溶液が薄く、均一に塗布される。揮発性が高いため塗布後の溶液の再凝集を防止することができる。再凝集に注意を払えば、水溶液を用いることもできる。蒸着法やスパッタ法であれば、酸化物、金属といった形態の希土類原料を用いることができる。
【００３１】
希土類原料の供給方法は塗布に限らない。別の手段として、窒化処理の際に希土類含有原料の一部または全部を基板近傍に配置、あるいは基板上に載置、または匣鉢等の保持治具に付着配置することが例示できる。
【００３２】
希土類元素は１種類に限定されるものではなく、複数種類の希土類元素を同時に用いても良い。また、希土類元素以外の原料としてアルミニウム元素を含む原料を加えても良い。
【００３３】
原料として塩類を用いる場合、５００℃〜１４００℃、空気中で熱処理することが好ましい。この熱処理により塗布溶液を完全に熱分解し、無機塩、有機塩であっても希土類酸化物にすることができる。
【００３４】
窒化処理は希土類元素を表面に塗布後空気中で熱処理したアルミナ基板を窒素中で加熱し行う。図４および図５を使って説明する。図４は加熱部を模式的に示したものである。加熱炉はカーボンヒーター２２、試料設置台２０および全体を覆うチャンバー２３で構成されている。チャンバー２３にはガス排気口２４およびガス導入口２５が設置されており、ガス排気口２４は回転ポンプ（図示せず）および拡散ポンプ（図示せず）に連結されており、脱気できる構造となっている。また、ガス導入口２５を通して窒素ガスを導入できる構造となっている。
【００３５】
試料設置台の上にアルミナ板１３を載置し、その上にアルミナ基板１０、カーボン１１を載せる。また同時にアルミナ基板１０およびカーボン１１全体を覆うように略密閉状の匣鉢１２をアルミナ板１３の上に載せて配置した。なお略密閉状とは、ガス流通を完全に遮断するほどの密閉性はないが、ガス流通をある程度抑制できる程度の密閉性という意味である。また希土類含有原料（図示せず）を窒化処理する際に配置する場合はカーボン１１と同様に略密閉状の匣鉢で覆うように配置する。更に希土類含有原料やカーボンを保持治具に付着配置する場合はアルミナ板１３あるいは略密閉状の匣鉢１２の内側に塗布して行う。
【００３６】
加熱温度は希土類元素の種類にもよるが、１４００〜１８００℃程度である。この温度より低いとＡｌＮ層の形成が十分ではなく、一方温度が高すぎると処理基板であるアルミナ基板が変質してしまう。またこの処理時には基板近傍にカーボンを配置することが好ましい。カーボン量は処理サイズと処理条件によって異なるため一概には言えないが、０．１ｍｇ以上である。少なすぎると炭素含有相が形成されず、またＡｌＮ層も十分には形成されない。また結晶性が低下することもある。なお窒化処理を繰り返す場合は、カーボンを配置しないことも可能である。この場合は、炭素含有相の増加とＡｌＮ相の減少が認められる。カーボンが多い場合、過剰の炭素はガス化せずそのままの形態を維持するためＡｌＮ生成にはあまり影響を与えない。ただし基板表面の平坦性の低下や炭素含有相の析出に影響を与えるため目的に合わせたカーボン量の調整が必要がある。
【００３７】
カーボンの配置法およびカーボンの形態に特に制限はない。図５では配置の一例を示す。１０ｍｍ角サイズのアルミナ基板１０の周囲１か所にカーボン１１をまとめて配置し、対向する辺の周囲１か所に希土類原料を配置した例である。周囲に分散させて配置しても良く、匣鉢等の保持体に塗布しても良い。また、ブロックあるいは棒状のカーボンを配置しても良い。
【００３８】
この処理により、アルミナ基板１０表面にＡｌＮ層３０が形成される。なお塗布原料にＡｌを含まなくても基板表面にＡｌＮが生成するため、このＡｌＮはアルミナ基板表面に付着形成するのではなく、表面近傍のアルミナ基板のもつ酸素が窒素に置換され、ＡｌＮが形成されているのである。一方希土類は消失している。窒化物あるいは炭化物を形成し、ガス化して消失するものと思われる。
【００３９】
意図的に炭素含有相を得るための条件および方策を鋭意検討した結果、窒化処理温度、処理時間、および雰囲気、カーボン量および希土類元素量を調整することにより炭素含有相を形成しかつ、ＡｌＮ層の比率を調整することができた。
【００４０】
また一度処理した基板に更に、処理を繰り返すこともＡｌＮ層と炭素含有相の比率調整に有効であった。それにより、本実施形態の基板の応用に合わせて最適化された比率の炭素含有相を含有し、またＡｌＮ層をもつ基板を提供することができるようになった。
【００４１】
本実施形態では密閉型の加熱炉および略密閉型の匣鉢にて雰囲気維持を行ったが、それに限るものではない。カーボン量と希土類元素量を制御できるのであれば、ガスフロー、あるいは開放された加熱部としても、ＡｌＮ層と炭素含有相をもつ基板を得ることは可能と思われる。
【００４２】
ソリは表面反射光を利用した方法で曲率半径を求めることにより評価できる。図６を用いて説明する。可視のＬＤ、またはＬＥＤ光源４１から本実施形態のアルミナ基板１０のＡｌＮ層が形成されている側の任意の一点４３１に光を照射し、スクリーン４２にその反射光を結像させ、その位置４４１をマーキングする。（図６（ａ））続いて光学系は固定した状態で、アルミナ基板をスクリーンと平行にＤだけ移動し、照射位置を位置４３２に変え、同様に照射位置４３２からの反射光がスクリーン上に結像する位置４４２をマーキングする。（図６（ｂ））二つの結像位置４４１および４４２の距離を変位量Ｘとする。またアルミナ基板１０とスクリーン４２の距離をＬ、アルミナ基板１０のソリの曲率半径Ｒとすると、ＬおよびＲがＤおよびＸに比べて十分に大きければ近似的に曲率半径Ｒは次式で求めることができる。
【００４３】
Ｒ＝２ＬＤ／Ｘ
なお照射位置４３１を起点とした照射位置４３２の変位ベクトルと結像位置４４１を起点とした結像位置４４２の変位ベクトルが平行であれば凸、反平行であれば凹となっている。
【実施例】
【００４４】
＜実施例１＞
ｃ面サファイア基板を１０ｍｍ角サイズに切断し、基板として用いた。濃度２ｗｔ％の希土類元素としてYを含有するＭＯＤ溶液を、３０００ｒｐｍで２０秒間スピンコートにより塗布した。塗布後、１５０℃のホットプレート上で１０分間乾燥させた後、空気中にて６００℃、２時間熱処理した。熱処理後、１００ｍｍ角のアルミナ板１３に載せ、更に基板の横１か所に５ｍｇの粉末状カーボン１１を配置した。略密閉状の匣鉢１２として、直径３０ｍｍ、高さ３０ｍｍの円筒状アルミナルツボを用いた。当該アルミナルツボを逆さにして基板および粉末状カーボンを覆うことにより、略密閉状態を実現した。図２に示す。窒化処理炉はカーボンをヒーターとする抵抗加熱型の電気炉を用いた。ガス置換のために、加熱前に回転ポンプと拡散ポンプを用いて０．０３Ｐａまで脱気し、次いで１００ｋＰａ（大気圧）になるまで窒素ガスを流した後、窒素ガスのフローを停止した。ガス置換後、加熱し熱処理を行った。処理温度を１７５０℃、処理時間を４時間、昇降温速度を６００℃／時間とした。室温まで冷却後、処理基板を取り出し評価した。
【００４５】
ＣｕをターゲットとするＸＲＤ測定を行った結果、２θが１５ｄｅｇ〜４５ｄｅｇの範囲にて、Ａｌ５Ｃ３Ｎ（００２ｎ）（ここでｎ＝２、３、４、５）の回折線、ＡｌＮ（００２）回折線、およびサファイア（００６）回折線が認められ、Ａｌ５Ｃ３Ｎ（００６）／サファイア（００６）の強度比は０．５％、ＡｌＮ（００２）／サファイア（００６）の強度比は２８％であった。このことからＡｌＮ相以外にｃ軸に配向したＡｌ５Ｃ３Ｎ相が生成していることが判明した。また図６に示す測定系を用いて曲率半径を求めたところ、６５ｍであった。
【００４６】
また、断面をＦＩＢ加工し、ＳＥＭ観察した。その結果、反射電子像からサファイア表面上に０．３μｍの厚さのＡｌＮ層を確認した。
【００４７】
＜実施例２＞
ｃ面サファイアを１０ｍｍ角に切り出し窒化処理用の基板を準備した。硝酸ユーロピウム水和物をエタノールに溶かし、濃度２ｗｔ％とした後、若干界面活性剤を加え、塗布溶液を作成した。スピンコートは３０００ｒｐｍで２０秒間行った。２５０℃のホットプレート上で１０分間乾燥させた後、空気中にて１０００℃、２時間熱処理した。窒化処理は実施例１と同様に行った。ただし処理温度は１６５０℃とした。
【００４８】
ＸＲＤ測定では２θが１５ｄｅｇ〜４５ｄｅｇの範囲にて、Ａｌ５Ｃ３Ｎ（００２ｎ）（ここでｎ＝２、３、４、５）の回折線、ＡｌＮ（００２）回折線、およびサファイア（００６）回折線が認められ、また、Ａｌ５Ｃ３Ｎ（００６）／サファイア（００６）の強度比は０．２％、ＡｌＮ（００２）／サファイア（００６）の強度比は２５％であった。曲率半径は３０ｍであった。
【００４９】
また、断面をＦＩＢ加工し、ＳＥＭ観察した。その結果、反射電子像からサファイア表面上に０．２μｍの厚さのＡｌＮ層を確認した。実施例１と比較すると、AlN層の厚さが減少しているにも係らず、曲率半径は減少し、即ちソリが増加していることがわかる。Ａｌ５Ｃ３Ｎ（００６）／サファイア（００６）の強度比が実施例１に比べ低下していることから、Ａｌ５Ｃ３Ｎ相にソリを低減させる効果があったと結論される。
【００５０】
＜実施例３＞
実施例１と同様の処理を施したアルミナ基板を準備し、再度実施例１と同様の処理を重ねた。ただしこの処理では粉末状のカーボンを配置せず、基板のみをアルミナルツボで覆い、窒化処理を行った。
【００５１】
ＸＲＤ測定では実施例１と同様、２θが１５ｄｅｇ〜４５ｄｅｇの範囲にて、Ａｌ５Ｃ３Ｎ（００２ｎ）（ここでｎ＝２、３、４、５）の回折線、ＡｌＮ（００２）回折線、およびサファイア（００６）回折線が認められた。また、Ａｌ５Ｃ３Ｎ（００６）／サファイア（００６）の強度比は６．５％、ＡｌＮ（００２）／サファイア（００６）の強度比は７．１％となり、Ａｌ５Ｃ３Ｎ相の増加と、ＡｌＮ相の減少が認められた。曲率半径は１２８ｍと実施例１より増加していた。
【００５２】
＜実施例４＞
実施例２で作成した基板を用い、再度実施例２と同様の処理を重ねた。ただし、この処理では粉末状のカーボン８ｍｇを配置して窒化処理を行った。
【００５３】
ＸＲＤ測定では実施例１と同様、２θが１５ｄｅｇ〜４５ｄｅｇの範囲にて、Ａｌ５Ｃ３Ｎ（００２ｎ）（ここでｎ＝２、３、４、５）の回折線、ＡｌＮ（００２）回折線、およびサファイア（００６）回折線が認められた。また、Ａｌ５Ｃ３Ｎ（００６）／サファイア（００６）の強度比は０．１％、ＡｌＮ（００２）／サファイア（００６）の強度比は３０％となり、実施例３とは逆にＡｌ５Ｃ３Ｎ相の減少と、ＡｌＮ相の増加が認められた。曲率半径は２２ｍとなり、実施例２と比較すると、曲率半径の減少、即ちソリの増加が認められた。
【００５４】
＜実施例５＞
実施例２で作成した基板を用い、再度実施例２と同様の処理を重ねた。このときの配置は図３と同様の配置とし、粉末状カーボンを８ｍｇ、Ｅｕ２Ｏ３粉を５ｍｇとした。
【００５５】
ＸＲＤ測定では実施例１と同様、２θが１５ｄｅｇ〜４５ｄｅｇの範囲にて、Ａｌ５Ｃ３Ｎ（００２ｎ）（ここでｎ＝２、３、４、５）の回折線、ＡｌＮ（００２）回折線、およびサファイア（００６）回折線が認められた。また、Ａｌ５Ｃ３Ｎ（００６）／サファイア（００６）の強度比は３．２％、ＡｌＮ（００２）／サファイア（００６）の強度比は２４％となり、Ａｌ５Ｃ３Ｎ相、ＡｌＮ相いずれも増加していた。また曲率半径は８２ｍと増加していた。
【産業上の利用可能性】
【００５６】
本発明のアルミナ基板は、ＡｌＮ等の単結晶育成用の基板として利用できるばかりではなく、発光素子、半導体素子用基板、圧電素子あるいはＡｌＮのもつ高熱伝導性を利用した分野の製品にも利用可能である。
【符号の説明】
【００５７】
１０  アルミナ基板
１１  カーボン
１２  略密閉状の匣鉢
１３  アルミナ板
１４  希土類原料
２０  試料設置台
２２  カーボンヒーター
２３  チャンバー
２４  ガス排気口
２５  ガス導入口
３０  ＡｌＮ層
３１  層状の炭素含有相
３２  領域状の炭素含有相
３３  窒化されていないアルミナ基板
４１  可視のＬＤ、またはＬＥＤ光源
４２  スクリーン
４３１  本実施形態のアルミナ基板１０のＡｌＮ層が形成されている側の任意の一点における光の照射位置
４３２  本実施形態のアルミナ基板１０をスクリーン４２と平行に移動した後の光の照射位置
４４１  光の照射位置４３１に対応してスクリーン上に結像した反射光の結像位置
４４２  光の照射位置４３２に対応してスクリーン上に結像した反射光の結像位置
【図１】
0006394170.tif 000002
【図２】
0006394170.tif 000003
【図３】
0006394170.tif 000004
【図４】
0006394170.tif 000005
【図５】
0006394170.tif 000006
【図６】
0006394170.tif 000007